(57)【要約】【課題】簡素な構成で低コストであっても、弾性率が高く伸びが小さい心線の位置をベルト厚み方向で安定化できるＶリブドベルトを提供する。【解決手段】ゴム成分および短繊維を含むゴム組成物の加硫物で形成された伸張ゴム層４と心線３とを備えたＶリブドベルトにおいて、前記短繊維の割合を、前記ゴム成分１００質量部に対して１５〜５０質量部に調整し、かつ前記ゴム組成物の１２５℃で測定したムーニースコーチ最低粘度を７０〜１３０に調整する。前記加硫物の硬度（ＪＩＳ−Ａ）が８０〜９０度であってもよい。前記短繊維の配向方向はベルト幅方向であってもよい。前記短繊維の平均繊維長は１〜１０ｍｍであってもよい。前記心線を形成する繊維の引張弾性率は５０ＧＰａ以上であってもよい。前記心線と前記加硫物とが接触していてもよい。前記心線のベルト厚み方向のズレ量は０．０８ｍｍ以下であってもよい。【選択図】図１
2020176718.tif 000002
【特許請求の範囲】
【請求項１】
ゴム成分および短繊維を含むゴム組成物の加硫物で形成された伸張ゴム層と心線とを備えたＶリブドベルトであって、前記ゴム組成物の前記短繊維の割合が、前記ゴム成分１００質量部に対して１５〜５０質量部であり、かつ前記ゴム組成物の１２５℃で測定したムーニースコーチ最低粘度が７０〜１３０であるＶリブドベルト。
【請求項２】
前記加硫物の硬度（ＪＩＳ−Ａ）が８０〜９０度である、請求項１記載のＶリブドベルト。
【請求項３】
前記短繊維の配向方向がベルト幅方向である、請求項１または２記載のＶリブドベルト。
【請求項４】
前記短繊維の平均繊維長が１〜１０ｍｍである、請求項１〜３のいずれか１項に記載のＶリブドベルト。
【請求項５】
前記心線を形成する繊維の引張弾性率が５０ＧＰａ以上である、請求項１〜４のいずれか１項に記載のＶリブドベルト。
【請求項６】
前記心線と前記加硫物とが接触している、請求項１〜５のいずれか１項に記載のＶリブドベルト。
【請求項７】
前記心線のベルト厚み方向のズレ量が０．０８ｍｍ以下である、請求項１〜６のいずれか１項に記載のＶリブドベルト。
【請求項８】
前記ゴム組成物のシートと心線とを含む積層体を金型に押し付ける工程を含む、請求項１〜７のいずれか１項に記載のＶリブドベルトの製造方法。
【請求項９】
Ｖリブドベルトの伸張ゴム層を形成するための未加硫ゴム組成物であって、ゴム成分および短繊維を含み、かつ前記短繊維の割合が、前記ゴム成分１００質量部に対して１５〜５０質量部であり、かつ前記ゴム組成物の１２５℃で測定したムーニースコーチ最低粘度が７０〜１３０であるゴム組成物。
【発明の詳細な説明】
【技術分野】
【０００１】
本発明は、心線のベルト厚み方向の位置が安定したＶリブドベルトとその製造方法、およびゴム組成物に関する。
【背景技術】
【０００２】
自動車の補機駆動用ベルトとして、ベルトの周方向に略平行に複数のＶ字状リブ部が設けられ、リブ部の表面を編布などの布帛で被覆したＶリブドベルトが知られている。リブ表面を布帛で被覆したＶリブドベルトは、通常、モールド型付工法（モールデッド製法）により製造される。モールド型付工法では、伸張ゴム、心線、圧縮ゴム、布帛などを積層した成形体を外金型に向けて押し付ける必要がある。この際、成形体を押し付ける圧力によって、伸張ゴムが心線の隙間を通って圧縮ゴム側へ流れ出ようとする力が働く。そのため、心線が圧縮ゴム側に向かって押し出されたり、逆に心線が伸張ゴムに食い込んだりする現象が起こりやすい。その結果、ベルト厚み方向における心線の位置が不揃いとなってしまう。心線の位置が不揃いになるとベルトの耐久性が低下するため、これを改善する方法がいくつか提案されている。
【０００３】
例えば、特開２０１８−９５８８号公報（特許文献１）には、背面ゴム、中間帆布、接着ゴム、アラミド心線、本体ゴム、表面帆布からなり、本体ゴムにベルト長手方向に延びる複数のＶ形リブが形成されているＶリブドベルトであって、前記アラミド心線よりもベルト背面側に設けられる前記中間帆布が、ベルト長手方向に延びる経糸とベルト幅方向に延びる緯糸から成る織布によって構成され、前記中間帆布の前記緯糸の打込み密度が２０本／ｃｍ以上であることを特徴とするＶリブドベルトが開示されている。そして、中間帆布の緯糸の打込み密度および伸び率の小さい比較例では背面ゴムが心線の間に入り込み、接着ゴムがリブ側にはみ出しているのに対し、中間帆布の緯糸の打込み密度および伸び率の大きい実施例では背面ゴムが中間帆布よりもベルト背面側に位置しており、アラミド心線とベルト背面との間に所定厚さの背面ゴムが形成されたＶリブドベルトが得られることが記載されている。また、背面ゴムは、例えば、ＥＰＤＭゴム、ＥＰＭゴム等であり、接着ゴムは、例えば、ＥＰＤＭゴム、ＣＲゴム等であることが記載されている。
【０００４】
また、特開２０１９−７６１８号公報（特許文献２）には、４ｃＮ／ｄｔｅｘ荷重時における中間伸度が０．８％以上であり、かつ引張弾性率が５０〜１００ＧＰａである高伸度アラミド繊維と、この高伸度アラミド繊維よりも引張弾性率が低い低モジュラス繊維とを混撚りした撚りコードを含むＶリブドベルトが開示されている。そして、発明の効果として、モールド型付工法での製造時に心線のピッチ（心線のベルト幅方向の並び）の乱れや損傷を抑制でき、かつＶリブドベルトを動的張力の高い用途に使用しても耐発音性や耐久性も維持できることが記載されている。伸張層は、カバー帆布またはゴム組成物で構成されていることが記載され、実施例では、ＥＰＤＭ１００質量部に対して繊維長約０．５ｍｍのナイロン短繊維１５質量部を含む伸張層が調製されている。
【先行技術文献】
【特許文献】
【０００５】
【特許文献１】特開２０１８−９５８８号公報（請求項１、段落［００１１］［００１７］、実施例）
【特許文献２】特開２０１９−７６１８号公報（請求項１、段落［００１０］、実施例）
【発明の概要】
【発明が解決しようとする課題】
【０００６】
しかし、特許文献１に記載の構成は、背面ゴム（伸張ゴム）が心線の間に入り込むのを防ぐ効果が得られているものの、心線の並びについてはベルト背面から心線の中心ラインまでの高さを評価するに留まり、個々の心線の位置のばらつきについては検討されていない。また、中間帆布が必須の構成であるために製造コストが上昇するとともに、ベルトの屈曲性を低下させる虞があった。
【０００７】
また、特許文献２では心線のベルト幅方向の並びについて記載されているが、ベルト厚み方向の並びについては検討されていない。また、低モジュラス繊維を含むことで心線が伸びやすくなるために伝動容量が低下する側面があり、特に高い伝動容量が求められる場面には採用が難しい構成であった。
【０００８】
従って、本発明の目的は、簡素な構成で低コストであっても、弾性率が高く伸びが小さい心線の位置をベルト厚み方向で安定化できるＶリブドベルトとその製造方法、およびゴム組成物を提供することである。
【課題を解決するための手段】
【０００９】
本発明者らは、前記課題を達成するため鋭意検討した結果、Ｖリブドベルトの伸張ゴム層を、ゴム成分１００質量部に対して１５〜５０質量部の短繊維を含み、１２５℃で測定したムーニースコーチ最低粘度が７０〜１３０であるゴム組成物の加硫物で形成することにより、簡素な構成で低コストであっても、弾性率が高く伸びが小さい心線の位置をベルト厚み方向で安定化できることを見出し、本発明を完成した。
【００１０】
すなわち、本発明の摩擦伝動ベルトは、ゴム成分および短繊維を含むゴム組成物の加硫物で形成された伸張ゴム層と心線とを備えたＶリブドベルトであって、前記ゴム組成物の前記短繊維の割合が、前記ゴム成分１００質量部に対して１５〜５０質量部であり、かつ前記ゴム組成物の１２５℃で測定したムーニースコーチ最低粘度が７０〜１３０である。前記加硫物の硬度（ＪＩＳ−Ａ）が８０〜９０度であってもよい。前記短繊維の配向方向はベルト幅方向であってもよい。前記短繊維の平均繊維長は１〜１０ｍｍであってもよい。前記心線を形成する繊維の引張弾性率は５０ＧＰａ以上であってもよい。前記心線と前記加硫物とは接触（または密着）していてもよい。前記心線のベルト厚み方向のズレ量は０．０８ｍｍ以下であってもよい。
【００１１】
本発明には、前記ゴム組成物のシートと心線とを含む積層体を金型に押し付ける工程を含む、前記Ｖリブドベルトの製造方法も含まれる。
【００１２】
本発明には、Ｖリブドベルトの伸張ゴム層を形成するための未加硫ゴム組成物であって、ゴム成分および短繊維を含み、かつ前記短繊維の割合が、前記ゴム成分１００質量部に対して１５〜５０質量部であり、かつ前記ゴム組成物の１２５℃で測定したムーニースコーチ最低粘度が７０〜１３０であるゴム組成物も含まれる。
【００１３】
なお、本願において、ゴム組成物のムーニースコーチ最低粘度を「Ｖｍ」で示す場合があり、特に言及しない限り、ムーニースコーチ最低粘度「Ｖｍ」は、温度１２５℃での値を示す。また、アクリル系単量体とメタクリル系単量体とを（メタ）アクリル系単量体と総称する場合がある。数値範囲「ＸＸ〜ＹＹ」は、数値「ＸＸ」と数値「ＹＹ」とを含む意味、すなわち、数値「ＸＸ」以上であり、かつ数値「ＹＹ」以下であることを意味する。
【発明の効果】
【００１４】
本発明では、Ｖリブドベルトの伸張ゴム層が、ゴム成分１００質量部に対して１５〜５０質量部の短繊維を含み、１２５℃で測定したムーニースコーチ最低粘度が７０〜１３０であるゴム組成物の加硫物で形成されているため、簡素な構成で低コストであっても、弾性率が高く伸びが小さい心線の位置をベルト厚み方向で安定化できる。
【図面の簡単な説明】
【００１５】
【図１】図１は、本発明のＶリブドベルトの一例を示す概略断面図である。
【図２】図２は、ムーニースコーチ最低粘度（Ｖｍ）の測定方法を説明するためのムーニー粘度の挙動を示すグラフである。
【図３】図３は、実施例において、心線のベルト厚み方向のズレ量を測定するための方法を説明するための概略図である。
【図４】図４は、実施例での耐久試験で用いた試験機のレイアウトを示す概略図である。
【発明を実施するための形態】
【００１６】
以下に、必要により添付図面を参照しつつ、本発明の一実施態様を、本発明の一例として詳細に説明する。本発明のＶリブドベルトは、ベルト周長方向に延びる複数のＶ字状リブ部が形成され、伝動効率が高いことを特徴としている。具体的には、図１に示すように、本発明のＶリブドベルト１は、ベルト背面（ベルトの外周面）を形成し、かつゴム成分および短繊維を含むゴム組成物の加硫物で形成された伸張ゴム層４と、この伸張ゴム層４の内周側に設けられた圧縮ゴム層２と、この圧縮ゴム層２の表面（内周面）に被覆（積層）されてベルト内周面を形成し、プーリに接触可能な布帛５と、前記伸張ゴム層４と圧縮ゴム層２との間にベルト長手方向（周長方向）に沿って埋設された心線３とを備えている。この例では、心線３は、ベルト幅方向に所定間隔で配列した撚りコードであり、伸張ゴム層４と圧縮ゴム層２とに接して、両層の間に介在している。圧縮ゴム層２には、ベルト長手方向に延びる複数の断面Ｖ字状溝が形成され、この溝の間には断面Ｖ字形（逆台形）の複数のリブが形成されており、リブの二つの傾斜面は、布帛５を介して、プーリと接触可能である。
【００１７】
［伸張ゴム層］
本発明では、伸張ゴム層をムーニースコーチ最低粘度が高く、短繊維が多く配合されたゴム組成物の加硫物で形成することにより、伸張ゴム層のゴム成分が心線の間から圧縮ゴム層側へ流れ出たり、心線が伸張ゴム層のゴム成分に食い込んだりするのを抑制することができ、心線の位置が安定し、Ｖリブドベルトの耐久性を向上できる。
【００１８】
（ゴム成分）
ゴム成分としては、公知のゴム成分および／またはエラストマー、例えば、ジエン系ゴム［天然ゴム、イソプレンゴム、ブタジエンゴム、クロロプレンゴム、スチレンブタジエンゴム（ＳＢＲ）、アクリロニトリルブタジエンゴム（ニトリルゴム）、水素化ニトリルゴム（水素化ニトリルゴムと不飽和カルボン酸金属塩との混合ポリマーを含む）など］、エチレン−α−オレフィンエラストマー、クロロスルフォン化ポリエチレンゴム、アルキル化クロロスルフォン化ポリエチレンゴム、エピクロルヒドリンゴム、アクリル系ゴム、シリコーンゴム、ウレタンゴム、フッ素ゴムなどが例示できる。これらの成分は単独または組み合わせて使用できる。
【００１９】
これらのゴム成分のうち、耐オゾン性、耐熱性、耐寒性を有し、経済性にも優れる点から、エチレン−α−オレフィンエラストマー［エチレン−プロピレン共重合体（ＥＰＭ）、エチレン−プロピレン−ジエン三元共重合体（ＥＰＤＭなど）などのエチレン−α−オレフィン系ゴムなど］が好ましく、ＥＰＤＭなどのエチレン−プロピレン−ジエン系共重合体が特に好ましい。
【００２０】
エチレン−α−オレフィンエラストマーのジエン含量は好ましくは０．５〜５質量％（例えば１〜４．５質量％）程度の範囲から選択でき、ゴム組成物のムーニー粘度を高くすることができ、心線の位置を安定化（心線の安定性を向上）できる点から、例えば０．５〜３．５質量％、好ましくは１〜３質量％、さらに好ましくは１．５〜２．８質量％（特に２〜２．５質量％）程度である。ジエン含量が少なすぎると、架橋密度が低下してゴムの強度が低下する虞があり、逆にジエン含量が多すぎると、ムーニー粘度が低下して、心線の安定性が低下する虞がある。なお、本願において、ジエン含量は、ＡＳＴＭ  Ｄ６０４７−１７の標準試験法に準拠して測定できる。
【００２１】
なお、好ましいゴム成分は、エチレン−α−オレフィン系エラストマーだけで形成してもよく、ゴム組成物のＶｍを調整するため、第１のゴム成分としてのエチレン−α−オレフィン系エラストマーと、第２のゴム成分としての他のゴム成分とを組み合わせてもよい。第２のゴム成分の割合は、エチレン−α−オレフィンエラストマー（第１のゴム成分）１００質量部に対して、５０質量部以下（例えば１〜４０質量部、好ましくは５〜３０質量部程度）であってもよい。
【００２２】
未加硫のゴム成分（特に、エチレン−α−オレフィンエラストマー）のムーニー粘度［ＭＬ（１＋４）１２５℃］は好ましくは３０〜８０程度の範囲から選択でき、ゴム組成物のＶｍを調整し、心線の安定性を向上できる点から、例えば３５〜７５（例えば４０〜７３）、好ましくは４５〜７０（例えば５０〜６８）、さらに好ましくは５５〜６５（特に５８〜６３）程度である。未加硫ゴム成分のムーニー粘度は、異なるムーニー粘度を有する複数種のゴム成分の混合物のムーニー粘度であってもよい。ムーニー粘度が低すぎると、ゴム組成物のＶｍも低下して心線の安定性が低下する虞がある。逆に、ムーニー粘度が高すぎると、ゴム組成物の流動性が低下して、リブ形状不良が発生する虞がある。
【００２３】
なお、本願において、ムーニー粘度は、ＪＩＳ  Ｋ  ６３００−１（２０１３）に準じた方法で測定でき、試験条件は、Ｌ形ロータを使用し、試験温度１２５℃、予熱１分、ロータ作動時間４分である。
【００２４】
伸張ゴム層全体（または伸張ゴム層のゴム組成物全量）に対するゴム成分（特に、エチレン−α−オレフィンエラストマー）の割合は、ベルトの耐久性を向上できる点から、例えば２０〜８０質量％、好ましくは３０〜７０質量％（例えば４０〜６０質量％）、さらに好ましくは４５〜５５質量％（特に５０〜５３質量％）程度である。伸張ゴム層全体に対するゴム成分の割合が小さすぎると、伸張ゴム層の接着性や耐屈曲疲労性が低下する虞があり、逆に伸張ゴム層全体に対するゴム成分の割合が大きすぎると、心線の安定性が低下する虞がある。
【００２５】
（短繊維）
本発明では、伸長ゴム層において、前記ゴム成分に対して特定割合で短繊維を配合することにより、心線の安定性を向上できる。
【００２６】
短繊維には、天然繊維、合成繊維、無機繊維などが含まれる。
【００２７】
天然繊維としては、例えば、セルロース系繊維［セルロース繊維（綿などの植物、動物またはバクテリアなどに由来するセルロース繊維など）、レーヨンなどの再生繊維、アセテートなどのセルロース誘導体の繊維など］、動物由来の繊維（羊毛、絹など）などが挙げられる。
【００２８】
合成繊維としては、例えば、ポリオレフィン繊維（ポリエチレン繊維、ポリプロピレン繊維など）、アクリル繊維、ビニルアルコール系繊維（ポリビニルアルコール、エチレン−ビニルアルコール共重合体の繊維、ビニロンなど）、ポリアミド繊維（ポリアミド６繊維、ポリアミド６６繊維、ポリアミド４６繊維などの脂肪族ポリアミド繊維；アラミド繊維などの芳香族ポリアミド繊維など）、ポリエステル繊維［ポリエチレンテレフタレート（ＰＥＴ）繊維、ポリプロピレンテレフタレート（ＰＰＴ）繊維、ポリトリメチレンテレフタレート（ＰＴＴ）繊維、ポリブチレンテレフタレート（ＰＢＴ）繊維、ポリエチレンナフタレート（ＰＥＮ）繊維などのＣ２−４アルキレンＣ６−１４アリレート系繊維、ポリアリレート系繊維など］、ポリパラフェニレンベンゾビスオキサゾール（ＰＢＯ）繊維、ポリウレタン繊維などが挙げられる。
【００２９】
無機繊維としては、例えば、炭素繊維、ガラス繊維、金属繊維などが挙げられる。
【００３０】
これらの短繊維は、単独でまたは二種以上組み合わせて使用できる。これらの短繊維のうち、綿やレーヨンなどのセルロース系短繊維、ポリエステル短繊維（ＰＥＴ短繊維など）、ポリアミド短繊維（ポリアミド６などの脂肪族ポリアミド短繊維、アラミド短繊維など）などが汎用され、心線の位置をベルト厚み方向でより安定化でき、コストおよび耐摩耗性にも優れる点から、脂肪族ポリアミド短繊維が好ましい。
【００３１】
合成繊維および無機繊維の短繊維（特に、ポリアミド短繊維）の平均繊度は、例えば１〜５０ｄｔｅｘ、好ましくは２〜３０ｄｔｅｘ、さらに好ましくは３〜２０ｄｔｅｘ（特に５〜１０ｄｔｅｘ）程度である。繊度が小さすぎると、均一に分散するのが困難となる虞があり、逆に大きすぎると、伸張ゴム層の機械的特性が低下する虞がある。
【００３２】
天然繊維の短繊維（特に、綿短繊維）の平均繊度（番手）は、例えば３〜２０番手、好ましくは５〜１５番手（特に７〜１０番手）程度である。繊度（番手）が大きすぎると、均一に分散するのが困難となる虞があり、逆に小さすぎると、伸張ゴム層の機械的特性が低下する虞がある。
【００３３】
なお、本願において、短繊維の平均繊度は、慣用の方法で測定でき、例えば、秤量法で測定してもよい。
【００３４】
短繊維（特に、ポリアミド短繊維）の平均繊維長は好ましくは０．５〜３０ｍｍ程度の範囲から選択でき、例えば１〜１０ｍｍ、好ましくは２〜９ｍｍ、さらに好ましくは３〜８ｍｍ（特に４〜７ｍｍ）程度であってもよい。繊維長が短すぎると、短繊維による補強効果が低下する虞があり、逆に繊維長が長すぎると、短繊維の配向性が低下する虞がある。繊維長が短すぎる場合、長すぎる場合のいずれの場合も、伸張ゴム層のゴム成分が心線の間から圧縮ゴム層側へ流れ出たり、心線が伸張ゴム層に食い込んだりするのを抑制する効果が低下する虞がある。
【００３５】
なお、本願において、短繊維の平均繊維長は、慣用の方法で測定でき、例えば、透過型電子顕微鏡、走査型電子顕微鏡などの電子顕微鏡で撮影した写真の画像解析により適当なサンプル数（例えば５０サンプル）の算術平均として算出できる。
【００３６】
前記短繊維の配向方向は、ランダムであってもよく、所定の方向に配向していてもよいが、心線の安定性を向上できる点から、ベルト幅方向に配向するのが好ましい。短繊維の配向方向をベルト幅方向に配向させると、短繊維の長さ方向と心線の長さ方向とが略直交とするため、伸張ゴム層のゴム成分が心線の間を通り抜けようとする際や、心線が伸張ゴム層に食い込もうとする際の抵抗を大きくできるためか、伸張ゴム層のゴム成分が心線の間から圧縮ゴム側へ流れ出たり、心線が伸張ゴム層に食い込んだりするのを抑制する効果を高められ、心線の位置が安定し、Ｖリブドベルトの耐久性が向上する。
【００３７】
なお、本願において「短繊維がベルト幅方向に配向する」とは、短繊維の長手方向（軸方向）とベルト幅方向とが略平行であることを意味し、「略平行」とは、短繊維の長手方向（軸方向）とベルト幅方向との角度が３０°以内、好ましくは２０°以内、さらに好ましくは１０°以内（特に５°以内）の角度であることを意味する。
【００３８】
短繊維を所定の方向に配向させる方法としては、バンバリーミキサーなどで混練したゴム組成物を、ロールまたはカレンダーなどで圧延して未加硫ゴムシートを調製する過程で、所定の方向に配向させる方法などを利用できる。
【００３９】
短繊維は、ゴム成分（特に、エチレン−α−オレフィンエラストマー）との接着性を向上させるため、必要に応じて、接着処理を施してもよい。接着処理としては、慣用の接着処理を利用でき、例えば、接着性成分（例えば、エポキシ化合物、イソシアネート化合物）を有機溶媒（トルエン、キシレン、メチルエチルケトンなど）に溶解させた樹脂系処理液などへの浸漬処理、レゾルシン−ホルマリン−ラテックス液（ＲＦＬ液）への浸漬処理、ゴム組成物を有機溶媒に溶解させたゴム糊への浸漬処理が挙げられる。
【００４０】
短繊維の割合は、心線の安定性を向上できる点から、ゴム成分１００質量部に対して１５〜５０質量部であり、好ましくは２０〜４０質量部、さらに好ましくは２５〜３５質量部（特に２８〜３２質量部）程度である。短繊維の割合が少なすぎると、補強効果が低下する虞があり、逆に短繊維の割合が多すぎると、加工性が低下するとともに、ベルトに亀裂が入り易くなって耐久性が低下する虞がある。
【００４１】
（加硫剤および架橋剤）
ゴム組成物は、通常、加硫剤および／または架橋剤をさらに含んでいる。加硫剤としては、例えば、硫黄、オキシム類（キノンジオキシムなど）、グアニジン類（ジフェニルグアニジンなど）などが挙げられる。架橋剤としては、例えば、有機過酸化物が挙げられ，有機過酸化物としては、慣用の成分、例えば、ジアシルパーオキサイド（ジラウロイルパーオキサイド、ジベンゾイルパーオキサイドなど）、パーオキシケタール（１，１−ジ（ｔ−ブチルパーオキシ）シクロヘキサン、２，２−ジ（ｔ−ブチルパーオキシ）ブタンなど）、アルキルパーオキシエステル（ｔ−ブチルパーオキシベンゾエートなど）、ジアルキルパーオキサイド（ジ−ｔ−ブチルパーオキサイド、ジクミルパーオキサイド、ｔ−ブチルクミルパーオキサイド、２，５−ジメチル−２，５−ジ（ｔ−ブチルパーオキシ）ヘキサン、２，５−ジメチル−２，５−ジ（ｔ−ブチルパーオキシ）ヘキシン−３、１，１−ジ（ｔ−ブチルパーオキシ）−３，３，５−トリメチルシクロヘキサン、１，３−ビス（２−ｔ−ブチルパーオキシイソプロピル）ベンゼン、２，５−ジ−メチル−２，５−ジ（ベンゾイルパーオキシ）ヘキサンなど）、パーオキシカーボネート（ｔ−ブチルパーオキシイソプロピルカーボネート、ｔ−ブチルパーオキシ−２−エチル−ヘキシルカーボネート、ｔ−アミルパーオキシ−２−エチル−ヘキシルカーボネートなど）などが挙げられる。これらの加硫剤および架橋剤は、単独でまたは二種以上組み合わせて使用できる。
【００４２】
加硫剤および架橋剤の合計割合は、耐久性を向上できる点から、ゴム成分（特に、エチレン−α−オレフィンエラストマー）１００質量部に対して好ましくは０．２〜１０質量部程度の範囲から選択でき、例えば、０．５〜７質量部、好ましくは１〜５質量部（例えば１．５〜４質量部）、さらに好ましくは１．５〜３質量部（特に１．５〜２．５質量部）程度である。加硫剤および架橋剤の割合が多すぎると、ゴム硬度が過度に上昇して耐久性が低下する虞があり、少なすぎると、架橋が十分に進行せず、ゴムの強度やモジュラスが不足して高負荷伝動が困難となる虞がある。
【００４３】
（補強剤または補強性充填剤）
ゴム組成物は、補強剤（補強性充填剤）として、カーボンブラックおよび／またはシリカを含んでいてもよい。このような補強剤を添加すると、ゴム組成物のＶｍを高めることができ、補強剤の種類および添加量によりゴム組成物のＶｍを調整できる。
【００４４】
カーボンブラックは、ＡＳＴＭにより「Ｎ０＊＊」〜「Ｎ９＊＊」に分類（ヨウ素吸着量に基づき分類）され、従来、ゴム製品の性能などに基づいてもＳＡＦ、ＨＡＦ、ＧＰＦなどに分類されており、一次粒子径の小さいＮ１１０（ＳＡＦ）、Ｎ２２０（ＩＳＡＦ）、Ｎ３３０（ＨＡＦ）などはハードカーボンと称され、一次粒子径の大きいＮ５５０（ＦＥＦ）、Ｎ６６０（ＧＰＦ）、Ｎ７６２（ＳＲＦ）などはソフトカーボンと称されることもある。これらのカーボンブラックは、単独でまたは二種以上組み合わせて使用できる。
【００４５】
カーボンブラックの平均粒径（平均一次粒子径）は、例えば５〜２００ｎｍ、好ましくは１０〜１５０ｎｍ、さらに好ましくは１５〜１２０ｎｍ（特に２０〜１００ｎｍ）程度である。カーボンブラックの平均粒径が小さすぎると、トルクロスが大きくなる虞があり、カーボンブラックの平均粒径が大きすぎると、ベルト本体の機械的特性が低下する虞がある。
【００４６】
カーボンブラックとしては、少なくとも一次粒子径の小さいカーボンブラック（ハードカーボン）を用い、ゴムに対する補強性、ゴムの硬度や耐摩耗性およびベルトの耐久性（高負荷での伝動性）を向上させる場合が多い。カーボンブラック（ハードカーボン）の平均一次粒子径は、例えば１０〜３５ｎｍ、好ましくは１５〜３３ｎｍ、さらに好ましくは２０〜３２ｎｍ（特に２５〜３０ｎｍ）程度である。平均一次粒子径が小さすぎるハードカーボンは、調製が困難となる虞があり、平均一次粒子径が大きすぎると、高負荷伝動の向上効果が低下する虞がある。
【００４７】
カーボンブラックのヨウ素吸着量は、例えば５〜２００ｍｇ／ｇ、好ましくは１０〜１５０ｍｇ／ｇ、さらに好ましくは１２〜１３０ｍｇ／ｇ（特に２０〜１００ｍｇ／ｇ）程度である。ハードカーボンのヨウ素吸着量は６０ｍｇ／ｇ以上、例えば６０〜１５０ｍｇ／ｇ、好ましくは６５〜１３０ｍｇ／ｇ、さらに好ましくは７０〜１００ｍｇ／ｇ（特に７５〜９０ｍｇ／ｇ）程度であってもよい。ハードカーボンのヨウ素吸着量が小さすぎると、高負荷伝動の向上効果が低下する虞があり、逆にヨウ素吸着量が大きすぎると、調製が困難となる虞がある。
【００４８】
シリカには、乾式シリカ、湿式シリカ、表面処理したシリカなどが含まれる。また、シリカは、製法によって、例えば、乾式法ホワイトカーボン、湿式法ホワイトカーボン、コロイダルシリカ、沈降シリカなどにも分類できる。これらのシリカは、単独でまたは二種以上組み合わせて使用できる。これらのシリカのうち、表面シラノール基を有するシリカ（無水ケイ酸、含水ケイ酸）が好ましく、表面シラノール基の多い含水ケイ酸はゴム成分との化学的結合力が強い。
【００４９】
シリカの平均粒径（平均一次粒子径）は、例えば１〜５００ｎｍ、好ましくは３〜３００ｎｍ、さらに好ましくは５〜１００ｎｍ（特に１０〜５０ｎｍ）程度である。シリカの粒径が大きすぎると、ベルト本体の補強性が低下する虞があり、小さすぎると、均一に分散するのが困難となる虞がある。
【００５０】
シリカのＢＥＴ法による窒素吸着比表面積は、例えば５０〜４００ｍ２／ｇ、好ましくは７０〜３００ｍ２／ｇ、さらに好ましくは１００〜２５０ｍ２／ｇ（特に１５０〜２００ｍ２／ｇ）程度である。比表面積が大きすぎると、トルクロスが生じやすくなるとともに、均一に分散するのが困難となる虞があり、比表面積が小さすぎると、ゴム成分に対する補強性が低下する虞がある。
【００５１】
これらの補強性充填剤としては、ゴムの補強剤として市販の充填剤が使用できる。
【００５２】
補強剤（補強性充填剤）の割合は、ゴム組成物のＶｍに応じて選択でき、ゴム成分（特に、エチレン−α−オレフィンエラストマーなどの未加硫ゴム）１００質量部に対して３０質量部以上であってもよく、例えば３０〜１５０質量部、好ましくは３５〜１２０質量部、さらに好ましくは４０〜１００質量部（特に４５〜８０質量部）程度であってもよい。より具体的には、カーボンブラックの割合は、ゴム組成物のＶｍに応じて選択でき、ゴム成分（特に、エチレン−α−オレフィンエラストマーなどの未加硫ゴム）１００質量部に対して２０質量部以上であってもよく、例えば２５〜１００質量部、好ましくは３０〜８０質量部、さらに好ましくは３５〜７０質量部（特に４０〜６０質量部）程度である。なお、カーボンブラックの割合が多くなるに従って、ゴム組成物のＶｍが大きくなる傾向を示す。カーボンブラックの割合が少なすぎると、ベルトの機械的強度が低下する虞があり、逆にカーボンブラックの割合が多すぎると、均一に分散させるのが困難となる虞がある。
【００５３】
なお、本願において、前記補強性充填剤（カーボンブラックおよびシリカ）の平均一次粒子径は、例えば、透過型電子顕微鏡、走査型電子顕微鏡などの電子顕微鏡で撮影した写真の画像解析により適当なサンプル数（例えば５０サンプル）の算術平均粒子径として算出できる。また、カーボンブラックのヨウ素吸着量は、ＡＳＴＭ  Ｄ１５１０−１９の標準試験法に準拠して測定できる。ヨウ素吸着量と一次粒子径には緊密な関係があり、一次粒子径が小さいほど、ヨウ素吸着量が大きくなる傾向を示す。
【００５４】
（他の成分）
ゴム組成物は、必要に応じて、慣用の添加剤をさらに含んでいてもよい。慣用の添加剤としては、例えば、共架橋剤［エチレングリコールジメタクリレート、ブタンジオールジメタクリレート、トリメチロールプロパントリメタクリレート、ペンタエリストリールテトラメタクリレートなどのアルカンポリオールポリ（メタ）アクリレート；トリアリル（イソ）シアヌレート；Ｎ，Ｎ’−ｍ−フェニレンビスマレイミド、Ｎ，Ｎ’−（４，４’−ジフェニルメタンビスマレイミド）などのビスマレイミドなど］、加硫助剤、加硫促進剤（チウラム系促進剤など）、加硫促進助剤（ステアリン酸など）、加硫遅延剤、金属酸化物（例えば、酸化亜鉛、酸化マグネシウム、酸化カルシウム、酸化バリウム、酸化鉄、酸化銅、酸化チタン、酸化アルミニウムなど）、充填剤（クレー、炭酸カルシウム、タルク、マイカなど）、可塑剤、軟化剤（パラフィンオイル、ナフテン系オイルなどのオイル類など）、加工剤または加工助剤（ステアリン酸金属塩、ワックス、パラフィンなど）、老化防止剤（芳香族アミン系老化防止剤、ベンズイミダゾール系老化防止剤など）、接着性改善剤［レゾルシン−ホルムアルデヒド共縮合物、ヘキサメトキシメチルメラミンなどのメラミン樹脂、これらの共縮合物（レゾルシン−メラミン−ホルムアルデヒド共縮合物など）など］、着色剤、粘着付与剤、カップリング剤（シランカップリング剤など）、安定剤（酸化防止剤、紫外線吸収剤、熱安定剤など）、潤滑剤、難燃剤、帯電防止剤などが挙げられる。これらの添加剤は、単独でまたは二種以上組み合わせて使用できる。
【００５５】
添加剤は、添加剤の種類に応じて選択でき、添加剤の合計割合は、ゴム成分（特に、エチレン−α−オレフィンエラストマー）１００質量部に対して好ましくは０．１〜３０質量部程度の範囲から選択でき、例えば１〜３０質量部、好ましくは３〜２５質量部、さらに好ましくは５〜２０質量部（特に１０〜１５質量部）程度である。
【００５６】
（伸張ゴム層の特性）
伸張ゴム層を形成するゴム組成物（未加硫ゴム組成物）の１２５℃で測定したムーニースコーチ最低粘度（ムーニー粘度の最低値）は７０〜１３０であり、好ましくは８０〜１２５、さらに好ましくは９０〜１２０（特に１００〜１１０）程度である。ムーニースコーチ最低粘度が７０未満では、心線の安定性が低下する虞があり、ムーニースコーチ最低粘度が１３０を超えると加工性が低下するとともに、ベルトに亀裂が入り易くなって耐久性が低下する虞がある。
【００５７】
なお、本願において、ムーニースコーチ最低粘度は、ＪＩＳ  Ｋ  ６３００−１（２０１３）のムーニースコーチ試験に準拠して測定でき、詳細には、後述する実施例に記載の方法で測定できる。
【００５８】
前記ゴム組成物の加硫物の硬度（ＪＩＳ−Ａ）は、例えば８０〜９０度、好ましくは８２〜８９度、さらに好ましくは８３〜８８度（特に８５〜８７度）程度である。加硫物の硬度が小さすぎると、伸張ゴム層のゴム成分が心線の間から圧縮ゴム層側へ流れ出たり、心線が伸張ゴム層に食い込んだりするのを抑制する効果が低下する虞がある。逆に硬度が大きすぎると、屈曲性が低下して動力損失が大きくなるとともに、ベルトに亀裂が入り易くなって耐久性が低下する虞がある。
【００５９】
なお、本願において、硬度（ＪＩＳ−Ａ）は、ＪＩＳ  Ｋ  ６２５３（２０１２）（加硫ゴムおよび熱可塑性ゴム−硬さの求め方−）に規定されているデュロメータ硬さ試験（Ａ形）に準じて測定された値Ｈｓ（ＪＩＳ  Ａ）を意味する。
【００６０】
本発明では、伸張ゴム層を形成する加硫物は、前記心線と直接接触しているのが好ましい。そのため、本発明のＶリブドベルトは、心線と伸張ゴム層との間に接着ゴム層または接着ゴム成分を配置しないことが好ましく、接着ゴム層または接着ゴム成分を有さないＶリブドベルトが好ましい。すなわち、Ｖリブドベルトでは、心線と伸張ゴム層との接着性を向上するために、心線と伸張ゴム層との間に接着ゴム層または接着ゴム成分を配する場合が多いが、接着ゴム層または接着ゴム成分を用いると、接着ゴムが心線の間に流れ込んだり、心線が接着ゴム層に食い込んだりしやすいため、本発明の効果が低下する虞がある。
【００６１】
伸張ゴム層の厚み（平均厚み）は、例えば０．５〜１０ｍｍ、好ましくは０．７〜８ｍｍ、さらに好ましくは１〜５ｍｍ程度である。
【００６２】
［心線］
本発明のＶリブドベルトは、ベルト幅方向に所定間隔で配列して埋設されている心線を有する。この心線は、ベルト厚み方向において、安定して位置している。前記心線のベルト厚み方向のズレ量（ベルト背面からの深さ位置のバラツキ）は０．０８ｍｍ以下であってもよく、例えば０．０５ｍｍ以下、好ましくは０．０４ｍｍ以下、さらに好ましくは０．０３ｍｍ以下（例えば０．０１〜０．０３ｍｍ程度）であってもよい。心線のベルト厚み方向のズレ量が大きく、一部の心線のみがベルト背面側やベルト内面側に位置すると、該心線に応力が集中して屈曲疲労が促進されやすい。心線のベルト厚み方向のズレ量を小さくすることで心線の屈曲疲労が各心線で平均化され、耐久性が向上する。
【００６３】
なお、本願において、心線のベルト厚み方向のズレ量は、後述する実施例に記載の方法で測定できる。
【００６４】
心線（または芯体）を形成する繊維としては、弾性率の高い繊維、例えば、高強力ポリエチレン繊維、ＰＢＯ繊維、ポリエステル繊維（ＰＥＴ繊維、ＰＥＮ繊維などのポリアルキレンアリレート系繊維、ポリアリレート繊維など）、ポリアミド繊維（アラミド繊維など）、炭素繊維などの無機繊維などが挙げられる。これらの繊維は、単独でまたは二種以上組み合わせて使用できる。
【００６５】
心線を形成する繊維の引張弾性率は好ましくは１〜５００ＧＰａ程度の範囲から選択できるが、本発明の効果が有効に発現する点から、５０ＧＰａ以上の高弾性率が好ましく、例えば５０〜５００ＧＰａ、好ましくは５５〜３００ＧＰａ、さらに好ましくは６０〜２００ＧＰａ（特に６５〜１５０ＧＰａ）程度であってもよい。このような高弾性率繊維には、例えば、アラミド繊維、炭素繊維などが含まれる。本発明では、引張弾性率５０ＧＰａ以上の高弾性率繊維で形成された心線であっても、心線の安定性を向上できる。
【００６６】
なお、本願において、引張弾性率は、ＪＩＳ  Ｌ１０１３（２０１０）に記載の方法で荷重−伸び曲線を測定し、荷重１０００ＭＰａ以下の領域の平均傾斜を求める方法で測定できる。
【００６７】
繊維（モノフィラメント糸）の平均繊度は、例えば０．１〜５ｄｔｅｘ、好ましくは０．３〜３ｄｔｅｘ、さらに好ましくは０．５〜２ｄｔｅｘ（特に１〜１．８ｄｔｅｘ）程度であってもよい。繊維は、原糸としてのマルチフィラメント糸（例えば１００〜２００００本、好ましくは５００〜５０００本（特に６００〜２０００本）程度のモノフィラメント糸を含むマルチフィラメント糸）の形態で使用できる。
【００６８】
心線は、抗張力および耐屈曲疲労性を高めるため、通常、マルチフィラメント糸を使用した撚りコード（例えば、諸撚り、片撚り、ラング撚りなど）などの形態で使用できる。心線は、コード、例えば、これらのマルチフィラメント糸を下撚り糸とし、所定の方向（例えば、下撚り糸と同じ方向又は逆方向）に上撚りした撚りコード（撚糸）として使用する場合が多い。下撚り糸の平均直径（平均線径）は、例えば０．２〜１ｍｍ、好ましくは０．３〜０．８ｍｍ、さらに好ましくは０．４〜０．７ｍｍ程度であってもよく、コード（または心線）の平均直径（平均線径）は、例えば０．３〜１．５ｍｍ、好ましくは０．５〜１．３ｍｍ、さらに好ましくは０．７〜１．２ｍｍ程度であってもよい。
【００６９】
ゴム成分（特に、エチレン−α−オレフィンエラストマー）との接着性を改善するため、心線には、前記伸張ゴム層の短繊維と同様に、エポキシ化合物、イソシアネート化合物、ＲＦＬ処理液、シランカップリング剤などで接着処理を施してもよい。
【００７０】
心線は、通常、ベルト本体の長手方向に埋設され、さらにベルト本体の長手方向に平行に所定のピッチで並列的に埋設されていてもよい。心線ピッチは、心線径に応じて、心線径よりも大きければよく、例えば、０．５〜２ｍｍ、好ましくは０．７〜１．７ｍｍ、さらに好ましくは０．８〜１．５ｍｍ程度であってもよい。
【００７１】
［圧縮ゴム層］
圧縮ゴム層は、Ｖリブドベルトの圧縮ゴム層として慣用的に利用されているゴム組成物で形成でき、例えば、前記伸張ゴム層と同様のゴム組成物（例えば、エチレン−α−オレフィンエラストマーを含むゴム組成物など）で形成できる。
【００７２】
圧縮ゴム層では、短繊維は必要に応じて配合でき、短繊維を配合しなくてもよい。
【００７３】
圧縮ゴム層では、補強剤として、ハードカーボンとソフトカーボンとを組み合わせてもよい。ソフトカーボンとハードカーボンとの質量比は、要求される品質に応じて適宜選択でき、例えば、トルクロスの低減と高負荷伝動への適用のバランスが取れる点から、ソフトカーボン／ハードカーボン＝１０／９０〜９９／１（例えば３０／７０〜９０／１０）程度の範囲から選択でき、例えば、ソフトカーボン／ハードカーボン＝４０／６０〜８０／２０、好ましくは４５／５５〜７０／３０、さらに好ましくは５０／５０〜６０／４０程度であってもよい。
【００７４】
圧縮ゴム層の厚み（平均厚み）は、例えば１〜３０ｍｍ、好ましくは１．５〜２５ｍｍ、さらに好ましくは２〜２０ｍｍ程度であってもよい。
【００７５】
［接着ゴム層］
接着ゴム層は、Ｖリブドベルトの接着ゴム層として慣用的に利用されているゴム組成物で形成でき、例えば、前記伸張ゴム層と同様のゴム組成物（例えば、エチレン−α−オレフィンエラストマーを含むゴム組成物など）で形成できる。
【００７６】
接着ゴム層では、短繊維は必要に応じて配合でき、短繊維を配合しなくてもよい。また、接着力向上のため、レゾルシン・ホルムアルデヒド縮合物、アミノ樹脂などを配合してもよい。
【００７７】
接着ゴム層の厚み（平均厚み）は、例えば０．０１〜２ｍｍ、好ましくは０．１〜１ｍｍ、さらに好ましくは０．２〜０．５ｍｍ程度であってもよい。接着ゴム層の厚みが大きすぎると心線の安定性が低下する虞があり、接着ゴム層の厚みが小さすぎると未加硫ゴムシートの作製および取り扱いが困難となる虞がある。
【００７８】
接着ゴム層は心線と伸張ゴム層の間および／または心線と圧縮ゴム層の間に設けてもよいが、心線の安定性を向上できることから、接着ゴム層は設けない形態が好ましい。
【００７９】
［布帛］
本発明では、圧縮ゴム層の表面（内周面）を布帛で被覆してもよく、布帛で被覆することにより、Ｖリブドベルトの耐久性および耐発音性を向上できる。布帛としては、織物（織布）、編物（編布）、不織布などの繊維部材が利用でき、編布を使用する場合が多い。編布としては、Ｖリブドベルトの圧縮ゴム層の表面を被覆する編布やカバー布として慣用的に利用されている編布を利用できる。編布は、吸水性繊維及び／又は非吸水性繊維で形成でき、被水時の耐発音性と耐摩耗性とを両立できる点から、吸水性繊維と非吸水性繊維とで形成された編布（例えば、特開２０１６−７０４９４号公報に記載の編布）であってもよい。
【００８０】
吸水性繊維（または吸水性糸を含む繊維）としては、例えば、ビニルアルコール系繊維（ポリビニルアルコール、エチレン−ビニルアルコール共重合体の繊維、ビニロンなど）、ポリアミド繊維（ポリアミド６繊維、ポリアミド６６繊維、ポリアミド４６繊維などの脂肪族ポリアミド繊維など）、セルロース系繊維［セルロース繊維（植物、動物またはバクテリアなどに由来するセルロース繊維など）、セルロース誘導体の繊維など］、動物由来の繊維（羊毛、絹など）などが挙げられる。これらの吸水性繊維は、単独でまたは二種以上組み合わせて使用できる。これらのうち、セルロース繊維（特に、綿繊維）が好ましい。
【００８１】
セルロース繊維はスパン糸であってもよい。セルロース繊維の太さ（番手）は、例えば５〜１００番手、好ましくは１０〜８０番手、さらに好ましくは２０〜７０番手（特に３０〜５０番手）程度である。太さが小さすぎると、編布の機械的特性が低下する虞があり、太さが大きすぎると、吸水性（被水時の耐発音性）が低下する虞がある。
【００８２】
非吸水性繊維としては、例えば、ポリオレフィン繊維（ポリエチレン繊維、ポリプロピレン繊維など）、非吸水性ポリアミド繊維（アラミド繊維などの芳香族ポリアミド繊維など）、アクリル繊維、ポリエステル繊維［ＰＥＴ繊維、ＰＰＴ繊維、ＰＴＴ繊維、ＰＢＴ繊維、ＰＥＮ繊維などのＣ２−４アルキレンＣ６−１４アリレート系繊維、ポリアリレート系繊維など］、ＰＢＯ繊維、ポリウレタン繊維などの合成繊維；炭素繊維などの無機繊維が例示できる。これらの非吸水性繊維は、単独でまたは二種以上組み合わせて使用できる。これらのうち、合成繊維同士の複合繊維（合成繊維の複合糸）が好ましく、編布の耐摩耗性を向上させるとともに、摩擦伝動面（または編布の表面）にゴムが滲出するのを抑制できるために、断面の嵩を大きくした嵩高加工糸（ＰＴＴ／ＰＥＴコンジュゲート糸などのポリエステル系複合糸など）が特に好ましい。
【００８３】
非吸水性繊維の繊度は、例えば２０〜６００ｄｔｅｘ、好ましくは５０〜３００ｄｔｅｘ、さらに好ましくは６０〜２００ｄｔｅｘ（特に７０〜１００ｄｔｅｘ）程度であってもよい。
【００８４】
布帛（特に、編布）は、少なくとも吸水性繊維（特に、セルロース系繊維）を含むのが好ましい。非吸水性繊維の割合は、吸水性繊維１００質量部に対して、例えば２００質量部以下（例えば０〜２００質量部）であってもよく、例えば１〜１００質量部、好ましくは３〜８０質量部（例えば５〜５０質量部）、さらに好ましくは１０〜４０質量部（特に２０〜３０質量部）程度であってもよい。非吸水性繊維の割合が多すぎると、編布の吸水性が低下し、被水時の耐発音性が低下する虞がある。
【００８５】
編布の構造は、特に限定されず、慣用の構造を利用できるが、単層の緯編［例えば、平編（天竺編）を編組織とする緯編］、多層編布［例えば、鹿の子編（鹿の子編を編組織とする緯編）など］が好ましく、多層編布が特に好ましい。多層編布において、編布の層の数は、例えば２〜５層、好ましくは２〜３層、さらに好ましくは２層であってもよい。
【００８６】
編布の繊維または糸の密度は、例えば、ウェール方向およびコース方向で、それぞれ３０本／インチ以上（例えば３２〜７０本／インチ、好ましくは３４〜６０本／インチ、さらに好ましくは３５〜５５本／インチ）であってもよい。また、編布の繊維または糸の密度は、例えば、ウェール方向およびコース方向で、合計で６０本／インチ以上（例えば６２〜１２０本／インチ、好ましくは７０〜１１５本／インチ、さらに好ましくは８０〜１１０本／インチ、特に９０〜１０５本／インチ）であってもよい。
【００８７】
圧縮ゴム層の表面に対する接着性を向上させるため、布帛（特に、編布）は、必要に応じて、接着処理を施してもよい。接着処理により、摩擦伝動面（動力伝達面）の耐摩耗性を向上させることもできる。接着処理としては、伸張ゴム層の短繊維と同様の接着処理を施してもよい。他の接着処理として、例えば、布帛とゴム組成物とをカレンダーロールに通して布帛にゴム組成物を刷り込むフリクション処理、布帛にゴム糊を塗布するスプレディング処理、布帛にゴム組成物を積層するコーティング処理なども採用できる。
【００８８】
布帛（特に、編布）は、繊維表面または繊維内部に、慣用の添加剤を含んでいてもよい。慣用の添加剤としては、例えば、界面活性剤、分散剤、フィラー、着色剤、安定剤、表面処理剤、レベリング剤などが挙げられる。他の成分の割合は、布帛全体に対して１０質量％以下であってもよく、例えば０．０１〜５質量％、好ましくは０．１〜３質量％、さらに好ましくは０．５〜２質量％程度である。
【００８９】
布帛（特に、編布）の目付は、例えば５０〜５００ｇ／ｍ２、好ましくは８０〜４００ｇ／ｍ２、さらに好ましくは１００〜３５０ｇ／ｍ２程度である。
【００９０】
布帛（特に、編布）の厚み（平均厚み）は、好ましくは０．１〜５ｍｍ程度の範囲から選択でき、例えば０．３ｍｍ以上（例えば０．４〜３ｍｍ）、好ましくは０．５〜２ｍｍ、さらに好ましくは０．７〜１．５ｍｍ程度である。
【００９１】
［Ｖリブドベルトの製造方法］
本発明のＶリブドベルトの製造方法としては、慣用のＶリブドベルトの製造方法を利用でき、心線を安定化できる本発明の効果が有効に発現する点から、伸張ゴム層を形成するための未加硫ゴムシート（未加硫伸張ゴム層）と心線とを含む積層体を金型に押し付ける工程を含むモールド型付工法（モールデッド製法）を好ましく利用できる。具体的には、例えば、前記製造方法は、布帛と未加硫圧縮ゴム層と、心線と、未加硫伸張ゴム層とを積層し、得られた未加硫積層体を成形型で筒状に成形し、加硫してスリーブを成形し、この加硫スリーブを所定幅にカッティングすることにより、布帛が圧縮ゴム層を被覆したＶリブドベルトを製造できる。より詳細には、Ｖリブドベルトは、例えば、以下の方法で製造できる。
【００９２】
（第１の製造方法）
Ｖリブドベルトは、中空円筒状外型と、この外型内に同心円状に配置可能な円筒状内型と、前記外型と前記内型との間に配設された筒状の未加硫積層体を、外型に向けて可動または押圧可能な押圧ユニットとを備えた成形装置を用いて製造できる。すなわち、中空円筒状外型内に同心円状に配置された円筒状内型に、前記布帛を前記外型に向けた形態で、筒状の未加硫積層体を積層して配置し；前記筒状の未加硫積層体を前記外型に向かって加圧して加硫し；加硫した筒状の加硫成形体を脱型して所定の形態に加工することにより製造できる。前記筒状の未加硫積層体は、例えば、未加硫圧縮ゴム層と、この未加硫圧縮ゴム層の一方の面に積層または配された未加硫伸張ゴム層とを少なくとも含み、ベルト本体を形成するための未加硫ゴム積層シート（未加硫圧縮ゴム層および未加硫伸張ゴム層）と；この未加硫ゴム積層シートに埋設した心線と；前記未加硫圧縮ゴム層の他方の面に積層または配された布帛とを含む中空筒状またはスリーブ状の積層体であってもよく、このような積層体を、前記布帛を外型のリブ型に向けて配置し、未加硫ゴム積層シートを加圧して加硫してもよい。
【００９３】
より具体的には、外周面に可撓性ジャケットを装着した円筒状内型を用い、外周面の可撓性ジャケットに未加硫伸張ゴム層を巻きつけ、このシート上に芯体を形成する心線（撚りコード）を螺旋状にスピニングし、さらに未加硫圧縮ゴム層と布帛とを巻き付けて積層体を作製する。次に、前記内型に装着可能な外型として、内周面に複数のリブ型が刻設された筒状外型を用い、この外型内に、前記積層体が巻き付けられた内型を、同心円状に設置する。その後、可撓性ジャケットを外型の内周面（リブ型）に向かって膨張させて積層体（圧縮ゴム層）をリブ型に圧入し、加硫する。そして、外型から内型を抜き取り、複数のリブを有する加硫ゴムスリーブを外型から脱型することによりスリーブ状のＶリブドベルトを作製できる。なお、スリーブ状のＶリブドベルトは、必要により、カッターを用いて、加硫ゴムスリーブをベルト長手方向に所定の幅にカットし、Ｖリブドベルトを作製してもよい。この第１の製造方法では、伸張ゴム層、心線、圧縮ゴム層、布帛を備えた積層体を一度に膨張させて複数のリブを有するスリーブ（またはＶリブドベルト）に仕上げることができる。
【００９４】
（第２の製造方法）
第１の製造方法に関連して、例えば、特開２００４−８２７０２号公報に開示される方法［布帛および圧縮ゴム層のみを膨張させて予備成形体（半加硫状態）とし、次いで伸張ゴム層と心線とを膨張させて前記予備成形体に圧着し、加硫一体化してＶリブドベルトに仕上げる方法］を採用してもよい。
【００９５】
このような方法（特に、前記第１の製造方法）において、外型に対する未加硫ゴムシート（または筒状の未加硫積層体）の圧力は、特に制限されないが、引張弾性率の高い繊維の心線を用いる場合には、１．２ＭＰａ以上（例えば１．３〜２ＭＰａ、好ましくは１．３〜１．７ＭＰａ程度）の圧力（例えば、前記可撓性ジャケットによる膨張圧力）で加圧してもよい。このような圧力で加圧することにより、引張弾性率の高い繊維の心線を用いても、リブ部の形状を精度よく成形できる。さらに、伸張ゴム層を特定のゴム組成物で形成することにより、可撓性ジャケットの膨張力を利用して高圧で加圧したとしても、心線の安定性を向上できる。
【実施例】
【００９６】
以下に、実施例に基づいて本発明をより詳細に説明するが、本発明はこれらの実施例によって限定されるものではない。なお、以下に、ゴム組成物、心線、編布の調製方法、ベルトの作製方法、各物性の測定方法または評価方法などを示す。
【００９７】
［ゴム組成物］
表１に示すゴム組成物をバンバリーミキサーでゴム練りし、この練りゴムをカレンダーロールに通して所定厚みの未加硫圧延ゴムシート（伸張ゴム層用シート）を作製した。また、表２に示すゴム組成物を用い、伸張ゴム層用シートと同様にして、圧縮ゴム層用シートおよび接着ゴム層用シートを作製した。なお、表１および２の成分は下記の通りである。さらに、編布の接着処理用ゴム組成物の組成も表２に示す。
【００９８】
ＥＰＤＭ１：三井化学（株）製「ＥＰＴ３０７０」、ムーニー粘度（１２５℃）≒４７
ＥＰＤＭ２：三井化学（株）製「ＥＰＴ３０９２Ｍ」、ムーニー粘度（１２５℃）≒６１
ＥＰＤＭ３：三井化学（株）製「ＥＰＴ４０４５Ｍ」、ムーニー粘度（１２５℃）≒３３
ＥＰＤＭ４：Ｌａｎｘｅｓｓ社製「ＫＥＬＴＡＮ（登録商標）５２６０Ｑ」、ジエン含量２．３質量％、ムーニー粘度（１２５℃）５５
ＥＰＤＭ５：Ｌａｎｘｅｓｓ社製「ＫＥＬＴＡＮ（登録商標）２４７０」、ジエン含量４．２質量％、ムーニー粘度（１２５℃）２４
酸化亜鉛：正同化学工業（株）製「酸化亜鉛２種」
ステアリン酸：日油（株）製、「ステアリン酸つばき」
カーボンブラックＨＡＦ：東海カーボン（株）製「シースト（登録商標）３」、平均一次粒子径２８ｎｍ、ヨウ素吸着量８０ｍｇ／ｇ
カーボンブラックＳＲＦ：東海カーボン（株）製「シースト（登録商標）Ｓ」、平均一次粒子径６６ｎｍ
含水シリカ：東ソー・シリカ（株）製「Ｎｉｐｓｉｌ  ＶＮ３」、ＢＥＴ比表面積２４０ｍ２／ｇ
短繊維１：ニシヨリ（株）製「ナイロン短繊維」、平均繊度６．７ｄｔｅｘ、平均繊維長３ｍｍ
短繊維２：ニシヨリ（株）製「ナイロン短繊維」、平均繊度６．７ｄｔｅｘ、平均繊維長６ｍｍ
短繊維３：橋本（株）製「綿短繊維」、平均繊度（綿番手）８番手、平均繊維長６ｍｍ
軟化剤１：出光興産（株）製「ダイアナプロセスオイルＮＳ−９０」
軟化剤２：出光興産（株）製「ダイアナ（登録商標）ＰＷ−３８０」（パラフィン系プロセスオイル）
老化防止剤１：精工化学（株）製「ノンフレックスＯＤ−３」、オクチルジフェニルアミン
老化防止剤２：大内新興化学工業（株）製「ノクラック（登録商標）ＭＢ−Ｏ」
有機過酸化物１：日油（株）製「パークミル（登録商標）Ｄ」、ジクミルパーオキサイド
有機過酸化物２：日油（株）製「パークミル（登録商標）Ｄ−４０」、ジクミルパーオキサイド、有効成分４０％
加硫促進剤ＤＭ：ジ−２−ベンゾチアゾリルジスルフィド
硫黄：美源化学社製
レゾルシン・ホルムアルデヒド縮合物：田岡化学工業（株）製「スミカノール６２０」
ヘキサメトキシメチロールメラミン：Ｐｏｗｅｒ  Ｐｌａｓｔ社製「ＰＰ−１８９０Ｓ」
【００９９】
【表１】
2020176718.tif 000003
【０１００】
【表２】
2020176718.tif 000004
【０１０１】
［心線］
１１００ｄｔｅｘのアラミド繊維のマルチフィラメント糸（フィラメント数１０００）を下撚り糸とし、この下撚り糸を４本合わせて上撚り（諸撚り）した総繊度４４００ｄｔｅｘ（フィラメント数４０００）のアラミドコードを用いた。ゴムとの接着性を向上させるため、予め心線をレゾルシン−ホルマリン−ラテックス液（ＲＦＬ液）へ浸漬処理した後、ＥＰＤＭを含むゴム組成物を有機溶媒（トルエン）に溶解させた処理液でオーバーコート処理を行った。
【０１０２】
［編布］
吸水性繊維としての綿紡績糸（４０番手、１本）と、非吸水性繊維としてのＰＴＴ／ＰＥＴコンジュゲート複合糸（繊度８４ｄｔｅｘ）とを、吸水性繊維／非吸水性繊維＝８０／２０の質量比で編成し、編組織が緯編（鹿の子、２層）の編布を作製した。得られた編布の厚みは０．８５ｍｍであり、編布密度（ウェール＋コース）は１００本／インチであった。表２に示す接着処理用ゴム組成物を固形分濃度が１０質量％となるようにトルエンに溶解してゴム糊とし、このゴム糊に編布を浸漬後、１００℃で３分間乾燥する接着処理を行った。
【０１０３】
なお、編布の平均厚みおよび編布の密度は次のようにして測定した。編布の平均厚みは、ＪＩＳ  Ｌ  １０９６（２０１０）に準拠し、不自然なしわや張力を除いて編布を平らな台上に置き、定荷重式測厚器にて５箇所の厚みを測定し、算術平均値を算出し、平均厚みとした。編布の密度は、ＪＩＳ  Ｌ  １０９６（２０１０）に準拠し、不自然なしわや張力を除いて編布を平らな台上に置き、１インチの長さにおける編目の数を任意の５箇所で測定し、算術平均値を算出し、平均密度とした。
【０１０４】
実施例１〜８および比較例１〜３
［Ｖリブドベルトの調製］
実施例１〜７および比較例１〜３については、外周面に可撓性ジャケットを装着した円筒状内型を用い、外周面の可撓性ジャケットに、表１に示すゴム組成物で形成された未加硫の伸張ゴム層用シートを短繊維がベルト幅方向に配向するように巻き付け、このシート上に芯体となる心線（撚りコード）を螺旋状にスピニングし、さらに表２に示すゴム組成物で形成された未加硫の圧縮ゴム層用シートと編布とを巻き付けて積層体を作製した。この筒状積層体が巻き付けられた内型を、内周面に複数のリブ型が刻設された筒状外型内に同心円状に設置し、前記可撓性ジャケットを膨張させて積層体をリブ型に圧入し、１８０℃で加硫した。そして、外型から内型を抜き取り、複数のリブを有する加硫ゴムスリーブを外型から脱型し、カッターを用いて、加硫ゴムスリーブをベルト長手方向に所定の幅にカットし、Ｖリブドベルト（リブ数：３個、周長：１１００ｍｍ、ベルト形：Ｋ形、ベルト厚み：４．３ｍｍ、リブ高さ：２ｍｍ、リブピッチ：３．５６ｍｍ）を作製した。
【０１０５】
なお、実施例８では、心線と伸張ゴム層用シートとの間および心線と圧縮ゴム層用シートとの間に接着ゴム層用シートを巻き付けて積層体を作製する以外は、実施例１〜７および比較例１〜３と同様の方法でＶリブドベルトを製造した。得られたＶリブドベルトの積層構造は、心線と伸張ゴム層との間に接着ゴム層を有しており、心線と伸張ゴム層とは接触していなかった。
【０１０６】
［伸張ゴム層のムーニースコーチ最低粘度（Ｖｍ）］
ムーニースコーチ最低粘度は、ＪＩＳ  Ｋ  ６３００−１（２０１３）のムーニースコーチ試験に準じて測定した。ロータはＬ形を用い、試験温度は１２５℃とした。なお、試験片（未加硫の伸張ゴム層用組成物）とダイとが接する面の間に、厚さ約０．０４ｍｍのポリエステルフィルム（東レ（株）製「ルミラー」）を配置した。ダイを閉じた後１分間予熱し、その後ロータを回転し、ムーニー粘度の推移を記録した。記録したムーニー粘度は、概ね、図２に示すような挙動を示し、ムーニー粘度が最低となった時の値をムーニースコーチ最低粘度（Ｖｍ）として採用した。測定結果を表３に示す。
【０１０７】
［伸張ゴム層のゴム硬度］
未加硫の伸張ゴム層用シートを温度１８０℃、時間２０分でプレス加硫し、加硫ゴムシート（１００ｍｍ×１００ｍｍ×２ｍｍ厚み）を作製した。硬度はＪＩＳ  Ｋ  ６２５３（２０１２）に準拠し、加硫ゴムシートを３枚重ね合わせた積層物を試料とし、デュロメータＡ形硬さ試験機を用いて硬度を測定した。測定結果を表３に示す。
【０１０８】
［心線のベルト厚み方向のズレ量］
心線のベルト厚み方向のズレ量を測定し、ベルト背面から心線の中心までの距離がどの程度変動しているかを評価した。具体的な測定手順を以下に示す。まず、Ｖリブドベルトを幅方向に平行に切断し、その断面をマイクロスコープで２０倍に拡大して観察する。図３に示すように、ベルト背面から心線の直上までの距離（Ｌｎｔ）と、ベルト背面から心線の直下までの距離（Ｌｎｂ）とを、それぞれの心線について測定する。この際、測定の対象となる心線は、断面の全体が観察できる心線に限るものとし、断面の全体が観察できない（一部がベルト端面にかかっている）心線は測定の対象から除く。測定は、前記の測定の対象となる心線全て（ｎ本：ｎは２以上の整数、本実施例では、ｎ＝９〜１０）について行う。心線のベルト厚み方向のズレ量（：Ｘ）は、以下の式で計算する。計算結果を表３に示す。Ｘが小さい程、心線のベルト厚み方向の位置が安定していると判断できる。
【０１０９】
Ｘ２−１＝｜（Ｌ２ｔ＋Ｌ２ｂ）−（Ｌ１ｔ＋Ｌ１ｂ）｜／２
Ｘ３−２＝｜（Ｌ３ｔ＋Ｌ３ｂ）−（Ｌ２ｔ＋Ｌ２ｂ）｜／２
・・・
Ｘｎ−（ｎ−１）＝｜（Ｌｎｔ＋Ｌｎｂ）−（Ｌ（ｎ−１）ｔ＋Ｌ（ｎ−１）ｂ）｜／２
Ｘ＝（Ｘ２−１＋Ｘ３−２＋・・・＋Ｘｎ−（ｎ−１））／（ｎ−１）
【０１１０】
［耐久試験］
図４に示すように、外径１２０ｍｍの駆動プーリ１１、外径８５ｍｍのアイドラプーリ１２、外径１２０ｍｍの従動プーリ１３、外径４５ｍｍのテンションプーリ１４を順に配した試験機を用いて耐久試験を行った。試験機の各プーリにＶリブドベルトを掛架し、アイドラプーリへのベルトの巻き付け角度が１２０°、テンションプーリへのベルトの巻き付け角度が９０°、ベルト張力が３９５Ｎとなるように調節した。駆動プーリの回転数を４９００ｒｐｍ（回転方向は図の矢印の方向）、従動プーリの負荷を８．８ｋＷ、雰囲気温度を１２０℃とし、５００時間を上限としてベルトを走行させた。ベルトの寿命（時間）を表３に示す。
【０１１１】
［２４時間後強力保持率］
走行時間を２４時間とする以外は前記の耐久試験と同じ条件でベルトを走行させた。そして、走行前と走行後のＶリブドベルトの引張強力を測定し、下記の式より２４時間後強力保持率を求めた。引張強力の測定は万能試験機（（株）島津製作所製「ＵＨ−２００ｋＮＸ」）を用いて、引張速度５０ｍｍ／分の条件で行った。測定結果を表３に示す。
【０１１２】
２４時間後強力保持率（％）＝（走行後のＶリブドベルトの引張強力／走行前のＶリブドベルトの引張強力）×１００
【０１１３】
【表３】
2020176718.tif 000005
【０１１４】
表３の結果から明らかなように、短繊維を多く配合し、Ｖｍの高い伸張ゴムを用いた実施例１〜８では心線のベルト厚み方向のズレ量が小さく、耐久試験寿命が長く、２４時間後強力保持率が高かった。なかでも、実施例３〜５がバランスに優れ、実施例５が最も優れていた。なお、実施例６はナイロン短繊維に替えて綿短繊維を配合した例であるが、実施例５と比較すると心線のベルト厚み方向のズレ量が大きく、２４時間後強力保持率が若干低下したが、実用上は問題のないレベルであった。また、実施例７は実施例３よりも短繊維の割合が多い例であるが、心線のベルト厚み方向のズレ量は小さいが、ベルトに亀裂が入り易くなり、２４時間後強力保持率が若干低下した。さらに、実施例８は、接着ゴム層を有する例であるが、心線のベルト厚み方向のズレ量が大きくなり、耐久試験寿命が低下した。
【０１１５】
一方、短繊維の配合量が少ない比較例１、Ｖｍの低い比較例２では心線のベルト厚み方向のズレ量が大きく、耐久試験寿命が短かった。また、短繊維の配合量が多い比較例３では、心線のベルト厚み方向のズレ量は小さいが、ベルトに亀裂が入り易くなり、２４時間後強力保持率が大きく低下した。
【０１１６】
なお、表３の短繊維量（質量部）は、伸張ゴム層用組成物においてゴム成分（ＥＰＤＭ）１００質量部に対する割合を示している。
【産業上の利用可能性】
【０１１７】
本発明のＶリブドベルトは、耐久性に優れ、自動車、自動二輪車、農業機械などのＶリブドベルトとして利用でき、高い伝動容量が求められる分野でも使用できるため、自動車の補機駆動用のＶリブドベルトとして特に有用である。
【符号の説明】
【０１１８】
１…Ｖリブドベルト
２…圧縮ゴム層
３…芯体
４…伸張ゴム層
５…布帛
【図１】
2020176718.tif 000006
【図２】
2020176718.tif 000007
【図３】
2020176718.tif 000008
【図４】
2020176718.tif 000009